(57)【特許請求の範囲】
【請求項１】
成分（ａ）：カーボネート化合物とポリチオール化合物をエステル交換反応させて得られたポリチオカーボネートポリチオール、
成分（ｂ）：分子中に少なくとも２個のエピスルフィド基を有するエピスルフィド化合物、および
成分（ｃ）：任意成分として、前記エピスルフィド化合物と反応する官能基を有する有機化合物であって、チオール化合物、アミン化合物、アリル化合物、（メタ）アクリレート化合物、有機酸およびその無水物、メルカプト有機酸、メルカプトアミン、およびフェノール化合物からなる群より選ばれる少なくとも１種の樹脂改質剤
を含有することを特徴とする重合性組成物。
【請求項２】
前記成分（ａ）を５〜３５重量％、前記成分（ｂ）を６５〜９５重量％、および前記成分（ｃ）を０〜２０重量％の範囲で含有することを特徴とする請求項１記載の重合性組成物。
【請求項３】
前記ポリチオカーボネートポリチオールが、
式（１）：
【化１】
0005233282.tif 000011
で示されるチオカーボネート部分構造と、
このチオカーボネート部分構造が結合している１種または２種以上の多価炭化水素基（ただし、この多価炭化水素基は、前記エピスルフィド化合物の開環反応に関与しない置換基を有していてもよく、その炭素鎖中にヘテロ原子または環構造を含有していてもよい。）と、
末端ＳＨ基
を有し、数平均分子量が２００〜２５００であることを特徴とする請求項１または２記載の重合性組成物。
【請求項４】
前記ポリチオカーボネートポリチオールが、下記式（２）：
【化２】
0005233282.tif 000012
（式中、Ｒは、２価の炭化水素基を表し、エピスルフィド化合物の開環反応に関与しない置換基を有していてもよく、その炭素鎖中にヘテロ原子または環構造を含有していてもよく、さらにＲは、１つの分子鎖内において、同一でも異なっていてもよい。)
で表される繰り返し単位を有し、数平均分子量が２００〜２５００であることを特徴とする請求項３記載の重合性組成物。
【請求項５】
前記ポリチオカーボネートポリチオールが、温度４０℃で液状であることを特徴とする請求項１〜４のいずれかに記載の重合性組成物。
【請求項６】
前記ポリチオカーボネートポリチオールのＡＰＨＡが６０以下であることを特徴とする請求項１〜５のいずれかに記載の重合性組成物。
【請求項７】
前記ポリチオカーボネートポリチオールの末端基のうち、ＳＨ基以外の末端基の割合が５モル％以下であることを特徴とする請求項１〜６のいずれかに記載の重合性組成物。
【請求項８】
前記ポリチオカーボネートポリチオールはエステル交換反応により合成され、エステル交換触媒の残存量がポリチオカーボネートポリチオールの重量基準で４０ｐｐｍ以下であることを特徴とする請求項１〜７のいずれかに記載の重合性組成物。
【請求項９】
前記エピスルフィド化合物が、分子中に少なくとも２個のエピスルフィド基を有することを特徴とする請求項１〜８のいずれかに記載の重合性組成物。
【請求項１０】
硬化触媒として、塩基性触媒をさらに含む請求項１〜９のいずれかに記載の重合性組成物。
【請求項１１】
前記塩基性触媒が、三級アミン、三級ホスフィン、四級アンモニウム塩および四級ホスホニウム塩からなる群より選ばれる少なくとも１種であることを特徴とする請求項１０記載の重合性組成物。
【請求項１２】
請求項１〜１１のいずれかに記載の重合性組成物を硬化させて得られるポリチオカーボネートポリチオエーテル。
【発明の詳細な説明】
【技術分野】
【０００１】
本発明は、光学用樹脂として有用なポリチオエーテルおよびその製造のための組成物に関する。ポリチオエーテルは高屈折率で低分散を示すという優れた光学特性を有しており、プラスチックレンズ、プリズム、光ファイバー、情報記録用基板、着色フィルター、赤外線吸収フィルターなどに用いられる。
【背景技術】
【０００２】
近年光学用途の材料として、ガラスに比べて軽量で割れにくく、染色が容易である点からプラスチックの使用が主流になりつつある。光学用途のプラスチック材料には、ポリエチレングリコールビスアリルカーボネートやポリメチルメタクリレート、脂環式ポリオレフィン、ポリカーボネート樹脂などが汎用的に用いられてきた。しかし、これら材料は屈折率が１．６以下であるため、高屈折率材料のコーティングや接着に使用する場合、被着体の特性を十分に生かすことができないという問題があり、光学レンズなどに使用する場合は肉厚が大きくなるという問題もあった。また、プラスチックは一般的に屈折率の高い材料ほどアッベ数が低く、色収差が大きい傾向にあるので、注視物に色がついてにじんで見えるようになるという問題も生じてくる。これらのことから、光学用樹脂として高屈折率で高アッベ数の材料が求められている。【０００３】
このような光学用樹脂として特許文献１にポリチオールとポリイソシアネートを反応させて得られるポリチオウレタンが提案され、特許文献２にそのポリチオールとして硫黄原子の含有率を高めたものなどがさらに提案されている。これらのポリチオウレタンは概して屈折率が１．６以上と高くアッベ数も３０以上と高いため、最近の薄型軽量光学レンズとして使用されるものが多くなっている。【０００４】
さらに高い屈折率を有する材料が求められている中で、特許文献３および特許文献４などに記載されているポリエピスルフィドの開環重合体であるポリチオエーテルが提案された。ポリチオエーテルは屈折率が１．６台後半から１．７台と高く、アッベ数も３０以上と高いため、光学レンズやプリズムなどの薄型化に貢献している。【０００５】
しかしながら、ポリチオエーテルは曲げに対する歪量が小さく、割れ易いという傾向にあった。したがって、これら屈折率およびアッベ数の高い素材に曲げに対して撓み易い性質を付与した材料が求められていた。曲げに対して撓み易い性質を付与するために、ポリチオールやポリアミンなどを樹脂改質剤に用いてポリチオエーテルが製造されているが（特許文献５、６、７等）、耐熱性（ガラス転移温度）が低下するという問題があった。
【特許文献１】特公平４−５８４８９号公報
【特許文献２】特開平５−１４８３４０号公報
【特許文献３】特開平９−７１５８０号公報
【特許文献４】特開平９−１１０９７９号公報
【特許文献５】特開平９−２５５７８１号公報
【特許文献６】特開平１１−３２２９３０号公報
【特許文献７】特開平１１−２５８４０２号公報
【発明の開示】
【発明が解決しようとする課題】
【０００６】
本発明は、優れた光学的性能（高屈折率、高アッベ数）に加えて、優れた力学的性能（曲げに対する高歪量および高いガラス転移温度）を有し、光学材料として優れた性質を示すポリチオエーテル、およびその製造のための重合性組成物を提供することを目的とする。
【課題を解決するための手段】
【０００７】
本発明は以下の事項に関する。【０００８】
１．  成分（ａ）：ポリチオカーボネートポリチオール、
成分（ｂ）：エピスルフィド化合物、および
成分（ｃ）：任意成分として、前記エピスルフィド化合物と反応する官能基を有する有機化合物
を含有することを特徴とする重合性組成物。【０００９】
２．  前記成分（ａ）を１〜４０重量％、前記成分（ｂ）を５０〜９９重量％、および前記成分（ｃ）を０〜２０重量％の範囲で含有することを特徴とする上記１記載の重合性組成物。【００１０】
３．  前記ポリチオカーボネートポリチオールが、
式（１）：【００１１】
【化１】
0005233282.tif 000002
【００１２】
で示されるチオカーボネート部分構造と、
このチオカーボネート部分構造が結合している１種または２種以上の多価炭化水素基（ただし、この多価炭化水素基は、前記エピスルフィド化合物の開環反応に関与しない置換基を有していてもよく、その炭素鎖中にヘテロ原子または環構造を含有していてもよい。）と、
末端ＳＨ基
を有し、数平均分子量が２００〜２５００であることを特徴とする上記１または２記載の重合性組成物。【００１３】
４．  前記ポリチオカーボネートポリチオールが、下記式（２）：【００１４】
【化２】
0005233282.tif 000003
【００１５】
（式中、Ｒは、２価の炭化水素基を表し、エピスルフィド化合物の開環反応に関与しない置換基を有していてもよく、その炭素鎖中にヘテロ原子または環構造を含有していてもよく、さらにＲは、１つの分子鎖内において、同一でも異なっていてもよい。)
で表される繰り返し単位を有し、数平均分子量が２００〜２５００であることを特徴とする上記３記載の重合性組成物。【００１６】
５．  前記ポリチオカーボネートポリチオールが、温度４０℃で液状であることを特徴とする上記１〜４のいずれかに記載の重合性組成物。【００１７】
６．  前記ポリチオカーボネートポリチオールのＡＰＨＡが６０以下であることを特徴とする上記１〜５のいずれかに記載の重合性組成物。【００１８】
７．  前記ポリチオカーボネートポリチオールの末端基のうち、ＳＨ基以外の末端基の割合が５モル％以下であることを特徴とする上記１〜６のいずれかに記載の重合性組成物。【００１９】
８．  前記ポリチオカーボネートポリチオールはエステル交換反応により合成され、エステル交換触媒の残存量がポリチオカーボネートポリチオールの重量基準で４０ｐｐｍ以下であることを特徴とする上記１〜７のいずれかに記載の重合性組成物。【００２０】
９．  前記エピスルフィド化合物が、分子中に少なくとも２個のエピスルフィド基を有することを特徴とする上記１〜８のいずれかに記載の重合性組成物。【００２１】
１０．  前記成分（ｃ）の有機化合物が、チオール化合物、アミン化合物、アリル化合物、（メタ）アクリレート化合物、有機酸およびその無水物、メルカプト有機酸、メルカプトアミン、およびフェノール化合物からなる群より選ばれる少なくとも１種であることを特徴とする上記１〜９のいずれかに記載の重合性組成物。【００２２】
１１．  硬化触媒として、塩基性触媒をさらに含む上記１〜１０のいずれかに記載の重合性組成物。【００２３】
１２．  前記塩基性触媒が、三級アミン、三級ホスフィン、四級アンモニウム塩および四級ホスホニウム塩からなる群より選ばれる少なくとも１種であることを特徴とする上記１１記載の重合性組成物。【００２４】
１３．  上記１〜１２のいずれかに記載の重合性組成物を硬化させて得られるポリチオカーボネートポリチオエーテル。
【発明の効果】
【００２５】
本発明によれば、優れた光学的性能（高屈折率、高アッベ数）に加えて、優れた力学的性能（曲げに対する高歪量および高いガラス転移温度）を有し、光学材料として優れた性質を示すポリチオエーテル、およびその製造のための重合性組成物を提供することができる。
【発明を実施するための最良の形態】
【００２６】
本発明の重合性組成物は、前述のとおり、成分（ａ）：ポリチオカーボネートポリチオール、成分（ｂ）：エピスルフィド化合物、および成分（ｃ）：任意成分、即ち存在していても存在しなくてもよい成分として、前記エピスルフィド化合物と反応する官能基を有する有機化合物を含有し、これを硬化させることで本発明のポリチオカーボネートポリチオエーテルが得られる。【００２７】
成分（ａ）：ポリチオカーボネートポリチオールは、チオカーボネート構造「−Ｘ−（Ｃ＝Ｏ）−Ｓ−」（ＸはＯ又はＳ）を有し、Ｘとしては特にＳが好ましい。即ち、成分（ａ）のポリチオカーボネートポリチオールは、チオカーボネート部分構造として、式（１）：【００２８】
【化３】
0005233282.tif 000004
【００２９】
の構造を有することが好ましい。【００３０】
成分（ａ）のポリチオカーボネートポリチオール中で、式（１）のチオカーボネート部分構造は、２価以上であって、好ましくは８価以下、さらに好ましくは５価以下の多価炭化水素基に結合している。また、分子内に価数の異なる多価炭化水素基が含有されていても、同一の価数であっても炭素数又は構造の異なる多価炭化水素基が含有されていてもよい。多価炭化水素基は、前記エピスルフィド化合物の開環反応に関与しない置換基を有していてもよく、その炭素鎖中にヘテロ原子または環構造を含有していてもよい。【００３１】
多価炭化水素基が、例えば、２価の基Ｒであれば、ポリチオカーボネートポリチオールは次のような繰り返し単位を有する。【００３２】
【化４】
0005233282.tif 000005
【００３３】
また、例えば、２価の炭化水素基Ｒ１と３価の炭化水素基Ｒ２が同一の分子内に含まれるとき、ポリチオカーボネートポリチオールは、例えば次のように炭化水素基Ｒ２で分岐した構造を有する。【００３４】
【化５】
0005233282.tif 000006
【００３５】
３価以上の多価炭化水素基の含有量が増えると、分岐構造、架橋構造が発達する。本発明の好ましい１形態では、多価炭化水素基は２価の基であり、必要により３価以上の基を含有していてもよい。３価以上の炭化水素基が含有される場合、その割合は、全多価炭化水素基に対してモル基準で３０％以内が好ましく、２０％以内がより好ましい。【００３６】
成分（ａ）のポリチオカーボネートポリチオールは、末端ＳＨ基を有しており、末端基のすべてがＳＨ基であることが好ましいが、後述するように、ＳＨ基以外の末端基を少ない割合で含有することも許容される。【００３７】
Ｒが２価の炭化水素基のときの代表的な構造は次の式（４）で表される。【００３８】
【化６】
0005233282.tif 000007
【００３９】
通常は、繰り返し単位数の異なる化合物の混合物として得られ、式中、ｐは式（４）の化合物の数平均分子量が２００〜２５００となるように選ばれる数である。【００４０】
ポリチオカーボネートポリチオールは、カーボネート化合物とポリチオール化合物を原料として、エステル交換触媒の存在下で、エステル交換反応させて製造することが好ましい。この場合、ポリチオカーボネートポリチオール中の炭化水素基および末端のＳＨ基は、使用する原料のポリチオール化合物に由来する。従って、ポリチオカーボネートポリチオールについて、その製造方法を説明しながら説明する。【００４１】
原料のカーボネート化合物としては、ジメチルカーボネート、ジエチルカーボネート、ジ−ｎ−ブチルカーボネート、ジイソブチルカーボネート等のジアルキルカーボネート；ジフェニルカーボネート等のジアリールカーボネート；エチレンカーボネート、プロピレンカーボネート等のアルキレンカーボネート；およびメチルフェニルカーボネート等のアルキルアリールカーボネートなどが挙げられる。これらカーボネート化合物の中では、ジアリールカーボネートが好ましく、中でもジフェニルカーボネートが特に好ましい。【００４２】
原料のポリチオール化合物（即ち、チオール基を２個以上有する化合物）としては、ポリカーボネートポリオールの製造において使用されるポリオール化合物に対応するポリチオール化合物を使用することができる。具体的には、多価（少なくとも２価）の炭化水素基にメルカプト基が結合した化合物が挙げられる。この炭化水素基は、脂肪族（脂環族を含む）炭化水素基（好ましくは炭素数２〜１４）、芳香族（芳香脂肪族を含む）炭化水素基（好ましくは炭素数６〜１４）のいずれでもよく、また、エピスルフィド化合物の開環反応に関与しない置換基（アルキル基、アルコキシ基等）を有していてもよく、その炭素鎖中に、ヘテロ原子（酸素原子、硫黄原子、窒素原子）、環構造（脂環構造、芳香環構造、複素環）等の反応に関与しない原子又は原子団を有していてもよい。【００４３】
多価の炭化水素基の中では、二価のものが好ましく、その中でも二価の脂肪族炭化水素基が特に好ましい。また、前記ヘテロ原子では硫黄原子又は酸素原子が好ましく、環構造では脂環構造又は飽和の複素環構造が好ましい。【００４４】
前記炭化水素基が脂肪族炭化水素基であるポリチオール化合物としては、例えば、１，２−エタンジチオール、１，３−プロパンジチオール、１，４−ブタンジチオール、１，５−ペンタンジチオール、１，６−ヘキサンジチオール、１，７−ヘプタンジチオール、１，８−オクタンジチオール、１，９−ノナンジチオール、１，１０−デカンジチオール、１，１２−ドデカンジチオール、２，２−ジメチル−１，３−プロパンジチオール、３−メチル−１，５−ペンタンジチオール、２−メチル−１，８−オクタンジチオール等のアルカンジチオール；１，４−シクロヘキサンジチオール、１，４−ビス（メルカプトメチル）シクロヘキサン等のシクロアルカンジチオール；【００４５】
ビス（２−メルカプトエチル）エーテル、ビス（２−メルカプトエチル）スルフィド、ビス（２−メルカプトエチル）ジスルフィド、２，２’−（エチレンジチオ）ジエタンチオール等のヘテロ原子を有するアルカンジチオール；２，５−ビス（メルカプトメチル）−１，４−ジオキサン、２，５−ビス（メルカプトメチル）−１，４−ジチアン等のヘテロ原子を有するシクロアルカンジチオール；【００４６】
１，１，１−トリス（メルカプトメチル）エタン、２−エチル−２−メルカプトメチル−１，３−プロパンジチオール、１，８−メルカプト−４−メルカプトメチル−３，６−チアオクタン等のアルカントリチオール；テトラキス（メルカプトメチル）メタン、３，３’−チオビス（プロパン−１，２−ジチオール）、２，２’−チオビス（プロパン−１，３−ジチオール）等のアルカンテトラチオールなどが挙げられる。【００４７】
また、前記炭化水素基が芳香族炭化水素基であるポリチオール化合物としては、例えば、１，２−ベンゼンジチオール、１，３−ベンゼンジチオール、１，４−ベンゼンジチオール、１，２−ビス（メルカプトメチル）ベンゼン、１，３−ビス（メルカプトメチル）ベンゼン、１，４−ビス（メルカプトメチル）ベンゼン、トルエン−３，４−ジチオール等のアレーンジチオール（芳香族ジチオール）；および１，３，５−ベンゼントリチオール、１，３，５−トリス（メルカプトメチル）ベンゼン等のアレーントリチオール（芳香族トリチオール）が挙げられる。【００４８】
本発明では、ポリチオール化合物は単独で使用してもよいが、複数種類（少なくとも２種）で使用してもよい。ポリチオール化合物中の多価炭化水素基が２価の炭化水素基であれば、単独で使用した場合、得られるポリチオカーボネートポリチオールは前記式（２）で表される繰り返し単位を１種有するものであり、２種以上を使用した場合に得られるポリチオカーボネートポリチオールは、前記式（２）においてＲが異なる複数（少なくとも２種）の繰り返し単位を有するもの（共重合物）である。複数のポリチオール化合物を使用する場合、例えば、次のような組み合わせのポリチオール化合物を使用すれば、低融点および低結晶化温度であって４０℃の温度で液状、好ましくは３０℃の温度で液状のポリチオカーボネートポリチオールを得ることができ、前記ポリチオール化合物の中では、以下のような組み合わせがその例として挙げられる。尚、特定の実施形態においては、２０℃の温度で液状のポリチオカーボネートポリチオール、さらには、１０℃でも液状または０℃でも液状のポリチオカーボネートポリチオールも可能である。複数のポリチオール化合物の使用割合は液状のポリチオカーボネートポリチオールが得られる限り特に制限されない。このような液状のポリチオカーボネートポリチオールは、室温下で注型重合が可能になるなど、実用的に非常に有用である。【００４９】
・炭素鎖の鎖長が異なる脂肪族直鎖ジチオールの組合せ：１，５−ペンタンジチオールと１，６−ヘキサンジチオールとの組合せ、ビス（メルカプトアルキル）スルフィド（例えばビス（２−メルカプトエチル）スルフィド）と１，６−ヘキサンジチオールとの組合せなど。
・脂肪族直鎖ジチオールと脂肪族分岐ポリチオールとの組合せ：１，６−ヘキサンジチオールと３−メチル−１，５−ペンタンジチオールとの組合せなど。
・脂肪族直鎖ジチオール又は脂肪族分岐ポリチオールと脂肪族炭化水素環を有するアルカンジチオールとの組合せ：１，６−ヘキサンジチオールと１，４−ビス（メルカプトメチル）シクロヘキサンとの組合せなど。
・脂肪族直鎖ジチオール又は脂肪族分岐ポリチオールとヘテロ原子および脂肪族炭化水素環を有するアルカンジチオールとの組合せ：１，６−ヘキサンジチオールと２，５−ビス（メルカプトメチル）−１，４−ジチアンとの組合せなど。【００５０】
また、複数種類のポリチオール化合物を使用するときに、価数の異なるポリチオール化合物を使用してもよく、例えばジチオールに加えてトリチオール、テトラチオール、およびペンタチオール等の３価以上のポリチオール化合物（即ち、ポリチオール化合物中の多価炭化水素基の価数が３価以上）を併用してもよい。この場合は、前記式（３）で示したような分岐構造を有する。３価以上のポリチオールを使用すると、ポリマー中に分岐および／または架橋構造が増えるので、得られるポリチオカーボネートポリチオールの物性を考慮して適宜選択することが好ましい。３価以上のポリチオールの使用量は、全ポリチオール化合物の使用量に対して、モル基準で３０％以内が好ましく、２０％以内が特に好ましい。【００５１】
ポリチオカーボネートポリチオールの製造においては、カーボネート化合物（特にジアリールカーボネート）とポリチオール化合物をエステル交換触媒の存在下に副生するアルコール（特にアリールアルコール）を連続的に系外に抜き出しながらエステル交換反応させることが好ましい。このとき、ポリチオール化合物の使用量は、得られるポリチオカーボネートポリチオール分子鎖の末端の全部又はほぼ全部がメルカプト基となるように、カーボネート化合物に対して０．８〜３．０倍モル、さらには０．８５〜２．５倍モル、特に０．９〜２．５倍モルであることが好ましい。また、エステル交換触媒の使用量は、ポリチオール化合物に対してモル基準で１〜５０００ｐｐｍ、さらには１０〜１０００ｐｐｍであることが好ましい。【００５２】
前記エステル交換反応においては、ジアリールカーボネートとしてジフェニルカーボネートを使用することが好ましく、その場合、ポリチオール化合物として多価炭化水素基が２価の炭化水素基であるものを使用するときには、２価の炭化水素基Ｒの炭素数は４〜１４であることが好ましい。このとき、２価の炭化水素基Ｒの炭素数が４〜１４であるポリチオール化合物の使用量は、ジフェニルカーボネートに対して１．０５〜３．０倍モル、特に１．１〜２．５倍モルであることが好ましい。このようにすると、末端基のうち、ＳＨ基以外の末端基の割合が、５％以下、さらには２％以下、特に１％以下にすることができる。尚、ジアリールカーボネート（例えばジフェニルカーボネート）を使用した場合には、ＳＨ基以外の末端基はアリールオキシ基（例えばフェノキシ基）となる。このように条件を適切に選ぶことで、着色度が低く（即ち、ＡＰＨＡが６０以下、さらには４０以下、特に２０以下で）、分子鎖の末端の全部又はほぼ全部がメルカプト基であるポリチオカーボネートポリチオールを得ることができる。末端基におけるアリールオキシ基の割合を制御することにより、光学的性能に加えて力学的性能にも優れたポリチオカーボネートポリチオエーテルを得ることができる。なお、ＡＰＨＡは加熱溶融時の色相を表し、アリールオキシ基の割合はモル基準（以下同様）である。【００５３】
前記エステル交換反応の条件（温度、圧力、時間）は、目的物を生成させることができるなら特に制限されないが、目的物を効率よく生成させることができるように、カーボネート化合物とポリチオール化合物を、エステル交換触媒の存在下、常圧又は減圧下に１１０〜２００℃で１〜２４時間程度、次いで減圧下に１１０〜２４０℃（特に１４０〜２４０℃）で０．１〜２０時間程度反応させ、さらに同温度で徐々に真空度を高めながら最終的に２０ｍｍＨｇ（２．７ｋＰａ）以下となる減圧下で０．１〜２０時間程度反応させることが好ましい。また、ポリチオール化合物を複数で使用する場合は、カーボネート化合物とポリチオール化合物を同様の条件でエステル交換反応させて対応するポリチオカーボネートポリチオールを生成させ、これに別のポリチオール化合物を反応させてもよい。このとき、カーボネート化合物がジフェニルカーボネートであれば、ジフェニルカーボネートとＲの炭素数が４〜１４であるポリチオール化合物をエステル交換反応させ、次いで生成するポリチオカーボネートポリチオールとＲの炭素数が２〜４であるポリチオール化合物を反応させて目的物を製造することが好ましい。なお、副生アルコールを抜き出すためには、反応器に蒸留装置を設けることが好ましく、さらに不活性ガス（窒素、ヘリウム、アルゴン等）流通下で反応させてもよい。【００５４】
エステル交換触媒は前記エステル交換反応を触媒する化合物であれば特に制限されない。例えば、炭酸カリウム、ナトリウムアルコキシド（ナトリウムメトキシド、ナトリウムエトキシド等）、四級アンモニウム塩（テトラブチルアンモニウムヒドロキシド等のテトラアルキルアンモニウムヒドロキシド）などの塩基性化合物；四塩化チタン、テトラアルコキシチタン（テトラ−ｎ−ブトキシチタン、テトライソプロポキシチタン等）などのチタン化合物；金属スズ、水酸化スズ、塩化スズ、ジブチルチンジラウレート、ジブチルチンオキシド、ブチルチントリス（２−エチルヘキサノエート）などのスズ化合物が挙げられる。【００５５】
エステル交換触媒の中では、炭酸カリウム、ナトリウムアルコキシド（ナトリウムメトキシド、ナトリウムエトキシド等）、四級アンモニウム塩（テトラブチルアンモニウムヒドロキシド等のテトラアルキルアンモニウムヒドロキシド）などの塩基性化合物；およびテトラアルコキシチタン（テトラ−ｎ−ブトキシチタン、テトライソプロポキシチタン等）が好ましい。エステル交換触媒は、脱ＣＯＳ反応、着色度、および残存触媒量をポリチオカーボネートポリチオエーテルの光学的および力学的性能を高水準に維持できる範囲に制御できるものであればよいが、その中でも、塩基性化合物は、反応速度を速くすることができる上に、ＡＰＨＡが６０以下で着色度が低くしかもチオカーボネート構造（−Ｓ−（Ｃ＝Ｏ）−Ｓ−）部分での脱ＣＯＳ反応により生成するチオエーテル構造（二価の炭化水素基Ｒを有するジチオールを用いた場合であれば、−Ｒ−Ｓ−Ｒ−）の割合がモル基準（以下同様）で残存チオカーボネート構造と当該チオエーテル構造の合計の３％以下である高品質のポリチオカーボネートポリチオールを与えることができるので特に好ましい。塩基性化合物では、四級アンモニウム塩（特にテトラブチルアンモニウムヒドロキシド等のテトラアルキルアンモニウムヒドロキシド）が、ＡＰＨＡ６０以下で当該チオエーテル構造の割合も１％以下である、金属成分が含有されることもないポリチオカーボネートポリチオールを与えるのでさらに好ましい。このように脱ＣＯＳ反応を制御することにより、ポリチオカーボネートポリチオールのＳ含量およびチオカーボネート構造を高水準に維持できるようになる。なお、残存チオカーボネート構造は脱ＣＯＳ反応を受けていないチオカーボネート構造をいう。【００５６】
本発明では、ポリチオカーボネートポリチオールは、数平均分子量（Ｍｎ）が２００〜２５００、さらには４００〜２０００の範囲にあるものが好ましい。この分子量が範囲外である場合、ポリチオカーボネートポリチオールから得られるポリチオカーボネートポリチオエーテルの光学的あるいは力学的性能は不満足なものになり易い。即ち、数平均分子量が２００より小さい場合、ポリチオカーボネートポリチオエーテルは曲げ破壊ひずみが小さく、２５００より大きい場合は、融点および結晶化温度が高くなるため、エピスルフィド化合物との相溶性が低くなり、ポリチオカーボネートポリチオエーテルの光の透過度が低下する。このため、目的の分子量となるようにカーボネート化合物とポリチオール化合物の使用量を調整するが、反応生成物の数平均分子量が目的値から外れる場合、即ち、分子量が小さい場合は減圧下でさらにポリチオール化合物を留出させながらエステル交換反応させ、分子量が大きい場合はポリチオール化合物を添加してさらにエステル交換反応させることによって分子量を調整することが好ましい。【００５７】
分子量調整後、必要であれば、ポリチオカーボネートポリチオール中に残存するエステル交換触媒を不活性化しておくことが好ましい。エステル交換触媒の不活性化は、テトラアルコキシチタンを使用した場合は、リン系化合物（リン酸、リン酸ブチル、リン酸ジブチル等）を添加する公知の方法により行うことができ、塩基性化合物を使用した場合は、無機又は有機の酸（硫酸、パラトルエンスルホン酸等）を４０℃〜１５０℃の加熱下で触媒と等モル量添加することにより行うことができる。なお、酸添加で不溶性の塩が析出するときは、これを水洗して除くことが好ましい。【００５８】
なお、得られたポリチオカーボネートポリチオールを水洗してその着色度（ＡＰＨＡ）をさらに低くすることができる。例えば、エステル交換触媒としてテトラアルキルアンモニウムヒドロキシドを使用した場合、得られるポリチオカーボネートポリチオールのＡＰＨＡは既に６０以下であるが、水洗により４０以下、さらには２０以下（１０以下）まで低下させることができる。触媒がチタン化合物である場合も、ポリチオカーボネートポリチオールのＡＰＨＡ（１００を越える）を同様にして低下させることができる。なお、水洗は、ポリチオカーボネートポリチオールを塩化メチレン等の良溶媒に溶解させ、適量の水を加えて均一に混合又は撹拌することにより行うことができる。この操作は必要に応じて複数回行ってもよい。また、エステル交換触媒として塩基性化合物又はチタン化合物を使用すれば、水洗により、ポリチオカーボネートポリチオール中の残存触媒量も重量基準（以下同様）で１０ｐｐｍ以下（さらには２ｐｐｍ以下）に低減させることができる。このように残存触媒量を制御することにより、ポリチオカーボネートポリチオエーテルの光学的および力学的性能を高水準に維持できる。【００５９】
次に、成分(ｂ)：エピスルフィド化合物は、分子中に少なくとも２個のエピスルフィド基を有する化合物が好ましい。【００６０】
本発明で使用されるエピスルフィド化合物としては、例えば、ビス（β―エピチオプロピル）エーテル、ビス（β―エピチオプロピル）スルフィド、ビス（β―エピチオプロピル）ジスルフィド、ビス（β―エピチオプロピルオキシ）メタン、ビス（β―エピチオプロピルチオ）メタン、１，２−ビス（β―エピチオプロピルオキシ）エタン、１，２−ビス（β―エピチオプロピルチオ）エタン、１，２−ビス（β―エピチオプロピルオキシ）プロパン、１，２−ビス（β―エピチオプロピルチオ）プロパン、１，３−ビス（β―エピチオプロピルオキシ）プロパン、１，３−ビス（β―エピチオプロピルチオ）プロパン、１，２−ビス（β―エピチオプロピルオキシメチル）プロパン、１−（β―エピチオプロピルオキシ）−２−（β−エピチオプロピルオキシメチル）プロパン、１，３−ビス（β―エピチオプロピルチオ）−２−メチルプロパン、１，４−ビス（β―エピチオプロピルオキシ）ブタン、１，４−ビス（β―エピチオプロピルチオ）ブタン、１，４−ビス（β―エピチオプロピルチオ）−２−メチルブタン、１，３−ビス（β―エピチオプロピルオキシ）ブタン、１，３−ビス（β―エピチオプロピルチオ）ブタン、１−（β−エピチオプロピルオキシ）−３−（β−エピチオプロピルオキシメチル）ブタン、１，５−ビス（β―エピチオプロピルオキシ）ペンタン、１，５−ビス（β―エピチオプロピルチオ）ペンタン、１，５−ビス（β―エピチオプロピルチオ）−２−メチルペンタン、１，５−ビス（β―エピチオプロピルチオ）−３−チアペンタン、１−（β−エピチオプロピルオキシ）−４−（β−エピチオプロピルオキシメチル）ペンタン、１，６−ビス（β―エピチオプロピルオキシ）ヘキサン、１，６−ビス（β―エピチオプロピルチオ）ヘキサン、１−（β−エピチオプロピルオキシ）−２−（β−エピチオプロピルオキシメチル）ヘキサン、１，６−ビス（β―エピチオプロピルチオ）−２−メチルヘキサン、３，８−ビス（β―エピチオプロピルチオ）−３，６−ジチアオクタン、テトラキス（β−エピチオプロピルオキシメチル）メタン、１，１，１−トリス（β―エピチオプロピルオキシメチル）プロパン、１，２，３−トリス（β―エピチオプロピルチオ）プロパン、２，２−ビス（β―エピチオプロピルチオ）−１，３−ビス（β―エピチオプロピルチオメチル）プロパン、２，２−ビス（β―エピチオプロピルチオメチル）−１−（β―エピチオプロピルチオ）ブタン、１，５−ビス（β―エピチオプロピルオキシ）−２−（β―エピチオプロピルオキシメチル）−３−チアペンタン、１，５−ビス（β―エピチオプロピルチオ）−２−（β―エピチオプロピルチオメチル）−３−チアペンタン、１，５−ビス（β―エピチオプロピルオキシ）−２，４−ビス（β―エピチオプロピルオキシメチル）−３−チアペンタン、１，５−ビス（β―エピチオプロピルチオ）−２，４−ビス（β―エピチオプロピルチオメチル）−３−チアペンタン、１−（β―エピチオプロピルオキシ）−２，２−ビス（β―エピチオプロピルオキシメチル）−４−チアヘキサン、１−（β―エピチオプロピルチオ）−２，２−ビス（β―エピチオプロピルチオメチル）−４−チアヘキサン、１，５，６−トリス（β―エピチオプロピルオキシ）−４−ビス（β―エピチオプロピルオキシメチル）−３−チアヘキサン、１，８−ビス（β−エピチオプロピルオキシ）−４−（β−エピチオプロピルオキシメチル）−３，６−ジチアオクタン、１，８−ビス（β−エピチオプロピルチオ）−４−（β−エピチオプロピルチオメチル）−３，６−ジチアオクタン、１，８−ビス（β−エピチオプロピルオキシ）−４，５−ビス（β−エピチオプロピルオキシメチル）−３，６−ジチアオクタン、１，８−ビス（β−エピチオプロピルチオ）−４，５−ビス（β−エピチオプロピルチオメチル）−３，６−ジチアオクタン、１，８−ビス（β−エピチオプロピルオキシ）−４，４−ビス（β−エピチオプロピルオキシメチル）−３，６−ジチアオクタン、１，８−ビス（β−エピチオプロピルチオ）−４，４−ビス（β−エピチオプロピルチオメチル）−３，６−ジチアオクタン、１，８−ビス（β−エピチオプロピルオキシ）−２，５−ビス（β−エピチオプロピルオキシメチル）−３，６−ジチアオクタン、１，８−ビス（β−エピチオプロピルチオ）−２，５−ビス（β−エピチオプロピルチオメチル）−３，６−ジチアオクタン、１，８−ビス（β−エピチオプロピルオキシ）−２，４，５−トリス（β−エピチオプロピルオキシメチル）−３，６−ジチアオクタン、１，８−ビス（β−エピチオプロピルチオ）−２，４，５−トリス（β−エピチオプロピルチオメチル）−３，６−ジチアオクタン、１，９−ビス（β−エピチオプロピルオキシ）−５−（β−エピチオプロピルオキシメチル）−５−［２−（β−エピチオプロピルオキシエチル）オキシメチル］−３，７−ジチアノナン、１，１０−ビス（β−エピチオプロピルオキシ）−５，６−ビス［（２−β−エピチオプロピルオキシエチル）オキシ］−３，６，９−トリチアデカン、１，１，１−トリス［｛２−（β−エピチオプロピルチオ）エチル｝チオメチル］−２−（β−エピチオプロピルチオ）エタン、１，１，２，２−テトラキス［｛２−（β−エピチオプロピルチオ）エチル｝チオメチル］エタン、１，１１−ビス（β−エピチオプロピルオキシ）−４，８−ビス（β−エピチオプロピルオキシメチル）−３，６，９−トリチアウンデカン、１，１１−ビス（β−エピチオプロピルチオ）−４，８−ビス（β−エピチオプロピルチオメチル）−３，６，９−トリチアウンデカン、１，１１−ビス（β−エピチオプロピルオキシ）−４，７−ビス（β−エピチオプロピルオキシメチル）−３，６，９−トリチアウンデカン、１，１１−ビス（β−エピチオプロピルチオ）−４，７−ビス（β−エピチオプロピルチオメチル）−３，６，９−トリチアウンデカン、１，１１−ビス（β−エピチオプロピルオキシ）−５，７−ビス（β−エピチオプロピルオキシメチル）−３，６，９−トリチアウンデカン１，１１−ビス（β−エピチオプロピルチオ）−５，７−ビス（β−エピチオプロピルチオメチル）−３，６，９−トリチアウンデカン等の鎖状脂肪族エピスルフィド化合物；【００６１】
１，３−ビス（β−エピチオプロピルオキシ）シクロヘキサン、１，３−ビス（β−エピチオプロピルチオ）シクロヘキサン、１，４−ビス（β−エピチオプロピルオキシ）シクロヘキサン、１，４−ビス（β−エピチオプロピルチオ）シクロヘキサン、１，３−ビス（β−エピチオプロピルオキシメチル）シクロヘキサン、１，３−ビス（β−エピチオプロピルチオメチル）シクロヘキサン、１，４−ビス（β−エピチオプロピルオキシメチル）シクロヘキサン、１，４−ビス（β−エピチオプロピルチオメチル）シクロヘキサン、ビス［４−（β−エピチオプロピルオキシ）シクロヘキシル］メタン、２，２−ビス［４−（β−エピチオプロピルオキシ）シクロヘキシル］プロパン、ビス［４−（β−エピチオプロピルオキシ）シクロヘキシル］スルフィド、２，５−ビス（β−エピチオプロピルオキシメチル）−１，４−ジチアン、２，５−ビス（β−エピチオプロピルチオメチル）−１，４−ジチアン、２，５−ビス（β−エピチオプロピルオキシエチルオキシメチル）−１，４−ジチアン、２，５−ビス［｛２−（β−エピチオプロピルチオ）エチル｝チオメチル］−１，４−ジチアン等の環状脂肪族エピスルフィド化合物；【００６２】
１，３−ビス（β−エピチオプロピルオキシ）ベンゼン、１，３−ビス（β−エピチオプロピルチオ）ベンゼン、１，４−ビス（β−エピチオプロピルオキシ）ベンゼン、１，４−ビス（β−エピチオプロピルチオ）ベンゼン、１，３−ビス（β−エピチオプロピルオキシメチル）ベンゼン、１，３−ビス（β−エピチオプロピルチオメチル）ベンゼン、１，４−ビス（β−エピチオプロピルオキシメチル）ベンゼン、１，４−ビス（β−エピチオプロピルチオメチル）ベンゼン、ビス｛４−（β−エピチオプロピルチオ）フェニル｝メタン、２，２−ビス｛４−（β−エピチオプロピルチオ）フェニル｝プロパン、ビス｛４−（β−エピチオプロピルチオ）フェニル｝スルフォン、４，４’―ビス（β−エピチオプロピルチオ）ビフェニル等の芳香族エピスルフィド化合物；【００６３】
３−メルカプトプロピレンスルフィド、４−メルカプトブテンスルフィド等のメルカプト基含有エピスルフィド化合物が挙げられる。また、エピスルフィド化合物はこれら例示化合物のみに限定されるものではなく、また単独で使用しても複数で使用してもよい。エピスルフィド化合物では、前述のような鎖状又は環状の各種脂肪族エピスルフィド化合物が好ましい。【００６４】
次に、成分（ｃ）：前記エピスルフィド化合物と反応する官能基を有する有機化合物は、任意成分であって、組成物中に存在してもしていなくても良いが、組成物を硬化して得られるポリチオカーボネートポリチオエーテルの光学的性能や力学的性能を調整するために、樹脂改質剤として単独または複数の種類の化合物を存在させることができる。【００６５】
成分（ｃ）の有機化合物（以下、樹脂改質剤ともいう。）は、エピスルフィド化合物中のエピスルフィド基と反応する官能基を少なくとも１個有し、特に低分子化合物が好ましい。例えば、具体的には、チオール化合物、アミン化合物、アリル化合物、（メタ）アクリレート化合物、有機酸およびその無水物、メルカプト有機酸、メルカプトアミン、フェノール化合物等が挙げられる。チオール化合物等の樹脂改質剤は、特開平１１−２５８４０２に記載されているように、加熱による黄変を抑制する成分として使用されてきたが、ガラス転移温度（Ｔｇ）を低下させ耐熱性を低下させる。本発明において、成分（ａ）のポリチオカーボネートポリチオールを配合することは、成分（ｃ）の樹脂改質剤の一部または全部を成分（ａ）で置き換えるという意味あいも有している。【００６６】
成分（ｃ）に使用されるチオール化合物としては、ＳＨ基を１個または２個以上有する化合物が挙げられる。通常は、ＳＨ基は８個以下、好ましくは６個以下である。このような化合物として、例えばメチルメルカプタン、エチルメルカプタン、１，２−エタンジチオール、１，２−プロパンジチオール、１，３−プロパンジチオール、１，４−ブタンジチオール、１，５−ペンタンジチオール、１，６−ヘキサンジチオール、１，７−ヘプタンジチオール、１，８−オクタンジチオール、１，９−ノナンジチオール、１，１０−デカンジチオール、１，１２−ドデカンジチオール、２，２−ジメチル−１，３−プロパンジチオール、３−メチル−１，５−ペンタンジチオール、２−メチル−１，８−オクタンジチオール、１，４−シクロヘキサンジチオール、１，４−ビス（メルカプトメチル）シクロヘキサン、ビス（２−メルカプトエチル）エーテル、ビス（２−メルカプトエチル）スルフィド、ビス（２−メルカプトエチル）ジスルフィド、２，５−ビス（メルカプトメチル）−１，４−ジオキサン、２，５−ビス（メルカプトメチル）−１，４−ジチアン、１，１，１−トリス（メルカプトメチル）エタン、２−エチル−２−メルカプトメチル−１，３−プロパンジチオール、テトラキス（メルカプトメチル）メタン、３，３’−チオビス（プロパン−１，２−ジチオール）、２，２’−チオビス（プロパン−１，３−ジチオール）、ペンタエリスリトールテトラキス（メルカプトプロピオネート）、ペンタエリスリトールテトラキス（メルカプトアセテート）等の脂肪族チオール化合物；およびベンジルメルカプタン、チオフェノール、１，２−ベンゼンジチオール、１，３−ベンゼンジチオール、１，４−ベンゼンジチオール、１，３，５−ベンゼントリチオール、１，２−ビス（メルカプトメチル）ベンゼン、１，３−ビス（メルカプトメチル）ベンゼン、１，４−ビス（メルカプトメチル）ベンゼン、１，３，５−トリス（メルカプトメチル）ベンゼン、トルエン−３，４−ジチオール等の芳香族チオール化合物などが挙げられる。【００６７】
成分（ｃ）に使用されるアミン化合物としては、少なくとも１個のアミノ基を有する化合物が挙げられ、例えばエチルアミン、ｎ−プロピルアミン、イソプロピルアミン、ｎ−ブチルアミン、ｓｅｃ−ブチルアミン、ｔｅｒｔ−ブチルアミン、ペンチルアミン、ヘキシルアミン、ヘプチルアミン、オクチルアミン、デシルアミン、ラウリルアミン、３−ペンチルアミン、２−エチルヘキシルアミン、１，２−ジメチルヘキシルアミン、アミノメチルビシクロヘプタン、シクロペンチルアミン、シクロヘキシルアミン、２，３−ジメチルシクロヘキシルアミン、アミノメチルシクロヘキサン、エチレンジアミン、１，２−プロピレンジアミン、１，６−ヘキサメチレンジアミン、イソホロンジアミン、ビス（４−アミノシクロヘキシル）メタン、２，７−ジアミノフルオレン等の１級脂肪族アミン化合物；アニリン、ベンジルアミン、フェネチルアミン、メタ（又はパラ）キシリレンジアミン、１，５−、１，８−、あるいは２，３−ジアミノナフタレン、２，３−、２，６−、あるいは３，４−ジアミノピリジン等の１級芳香族アミン化合物；ジエチルアミン、ジプロピルアミン、ジ−ｎ−ブチルアミン、ジ−ｓｅｃ−ブチルアミン、ジシクロヘキシルアミン、ジ（２−エチルヘキシル）アミン、ピペリジン、ピロリジン、ピペラジン、２−メチルピペラジン、２，５−ジメチルピペラジン、２，６−ジメチルピペラジン、１，１−ジ（４−ピペリジル）メタン、１，２−（４−ピペリジル）エタン、１，３−（４−ピペリジル）プロパン、１，４−ジ（４−ピペリジル）ブタン等の２級脂肪族アミン化合物；およびジフェニルアミン、ジベンジルアミン、Ｎ−メチルベンジルアミン、Ｎ−エチルベンジルアミン等の２級芳香族アミン化合物が挙げられる。【００６８】
成分（ｃ）に使用されるアリル化合物としては、ジアリルフタレート、ジアリルテレフタレート、ジアリルカーボネート、アリルアミン、ジアリルアミン、Ｎ−メチルアリルアミン等が挙げられる。【００６９】
成分（ｃ）に使用される（メタ）アクリレート化合物としては、ベンジル（メタ）アクリレート、エチレングリコールジ（メタ）アクリレート、ジエチレングリコールジ（メタ）アクリレート、ビスフェノールＡジ（メタ）アクリレート、ネオペンチルグリコールジ（メタ）アクリレート、トリメチロールプロパントリ（メタ）アクリレート等が挙げられる。【００７０】
成分（ｃ）に使用される有機酸およびその無水物としては、チオジグリコール酸、ジチオジプロピオン酸、無水フタル酸、ヘキサヒドロ無水フタル酸、メチルノルボルネン酸無水物、メチルナルボルナン酸無水物、無水マレイン酸、無水トリメリット酸、無水ピロメリット酸等が挙げられる。【００７１】
成分（ｃ）に使用されるメルカプト有機酸としては、チオグリコール酸、３−メルカプトプロピオン酸、チオ酢酸、チオ乳酸、チオリンゴ酸、チオサリチル酸等が挙げられる。【００７２】
成分（ｃ）に使用されるメルカプトアミンとしては、アミノエチルメルカプタン、２−アミノチオフェノール、３−アミノチオフェノール、４−アミノチオフェノール等が挙げられる。【００７３】
成分（ｃ）に使用されるフェノール化合物としては、フェノール、ｏ−クレゾール、ｍ−クレゾール、ｐ−クレゾール、３−メトキシフェノール、カテコール、レゾルシン、ハイドロキノン、ピロガロール等が挙げられる。【００７４】
成分（ｃ）として使用されるこれらの有機化合物のなかでも、チオール化合物、アミン化合物、メルカプトアミンおよびフェノール化合物が好ましく、特に屈折率の点でチオール化合物が好ましい。これら化合物の中では、脂肪族のものがさらに好ましい。【００７５】
成分（ｃ）は、成分（ａ）〜（ｃ）の全量に対して、０〜２０重量％の範囲で存在することができるが、多すぎるとＴｇが低下することがあるので、好ましくは７重量％以下である。【００７６】
本発明の組成物中における前記成分（ａ）、（ｂ）および（ｃ）の含有割合に関しては、前述のとおり、前記成分（ａ）を１〜４０重量％、前記成分（ｂ）を５０〜９９重量％、および前記成分（ｃ）を０〜２０重量％の範囲で含有することが好ましく、前記成分（ａ）を５〜３５重量％、前記成分（ｂ）を６５〜９５重量％、および前記成分（ｃ）を０〜７重量％の範囲で含有することがさらに好ましい。【００７７】
特に、ＳＨ基／エピスルフィド基の割合（モル基準）は、０．３以下、好ましくは０．２以下、さらに好ましくは０．１５以下、最も好ましくは０．１以下であり、通常０．００１以上、好ましくは０．００３以上、さらに好ましくは０．００５以上である。成分（ｃ）がチオール化合物の場合、成分（ａ）のポリチオカーボネートポリチオール中のＳＨ基のモル数及び成分（ｃ）のチオール化合物中のＳＨ基モル数の合計が、この範囲を満たすことが好ましい。また、成分（ａ）を使用する効果が明確に現れるためには、成分（ａ）に基づくＳＨ基と成分（ｃ）に基づくＳＨ基の合計に対して、成分（ａ）に基づくＳＨ基の割合が少なくとも１０モル％以上が好ましく、好ましくは３０モル％以上、さらに好ましくは５０モル％以上である。成分（ｃ）が存在しないときは、１００モル％である。【００７８】
本発明の重合性組成物は、実質的に成分（ａ）〜（ｃ）よりなるが、その他に、目的に応じて問題のない範囲で、内部離型剤、光安定剤、紫外線吸収剤、酸化防止剤、塗料、充填剤等を加えてもよい。【００７９】
本発明のポリチオカーボネートポリチオエーテルは、以上のような重合性組成物を硬化反応させて得られる硬化物である。【００８０】
重合性組成物の硬化反応は、硬化触媒（即ち、重合触媒）の存在下又は非存在下で組成物を−１００〜１２０℃、好ましくは−１０〜８０℃、より好ましくは０〜５０℃で０．１〜７２時間混合して予備重合した後、ガラスや金属製の型に注入し、６〜７２時間かけて１０〜２００℃、好ましくは１０〜１６０℃、より好ましくは１０〜１３０℃で徐々に昇温しながら加熱することによって行うことができる。触媒は硬化反応を制御できる範囲で必要に応じて適宜使用すればよく、その使用量は重合性組成物に対して例えば５重量％以下（さらには１重量％以下）であればよい。【００８１】
成分（ａ）〜（ｃ）および触媒は同時に混合しても、段階的に混合してもよい。例えば、成分（ａ）のポリチオカーボネートポリチオールと成分（ｂ）のエピスルフィド化合物と成分（ｃ）の有機化合物（樹脂改質剤）を混合して予備重合した後で触媒を加えて高分子量化することができる。この他、最初にポリチオカーボネートポリチオールとエピスルフィド化合物を予備重合した後で、その他のチオール化合物等の成分（ｃ）の有機化合物（樹脂改質剤）を添加・混合することもできる。尚、硬化触媒を含む形態も、本発明の重合性組成物の１形態である。【００８２】
重合反応に使用する触媒としては、アミン類、ホスフィン類、四級アンモニウム塩類、四級ホスホニウム塩類、三級スルホニウム塩類、二級ヨードニウム塩類、鉱酸類、ルイス酸類、有機酸類、ケイ酸類、四フッ化ホウ酸類等が挙げられる。中でも、トリエチルアミン、トリブチルアミン、Ｎ，Ｎ−ジメチルシクロヘキシルアミン、Ｎ，Ｎ−ジシクロヘキシルメチルアミン等の三級アミン類、トリメチルホスフィン、トリエチルホスフィン、トリブチルホスフィン、トリシクロヘキシルホスフィン、トリフェニルホスフィン等の三級ホスフィン類、テトラメチルアンモニウムクロライド、テトラメチルアンモニウムブロマイド、テトラ−ｎ−ブチルアンモニウムクロライド、テトラ−ｎ−ブチルアンモニウムブロマイド等の四級アンモニウム塩類、テトラメチルホスホニウムクロライド、テトラメチルホスホニウムブロマイド、テトラ−ｎ−ブチルホスホニウムクロライド、テトラ−ｎ−ブチルアンモニウムブロマイド等の四級ホスホニウム塩類が重合反応を制御し易いため、好ましい。【００８３】
硬化反応後に得られるポリチオカーボネートポリチオエーテルは、分子内にポリチオカーボネート構造が導入された結果、以下の実施例に示すように優れた力学的性能（曲げに対する高歪量および高いガラス転移温度）を示し、さらに光学的性能（高屈折率、高アッベ数）も優れているために光学材料として極めて有用である。
【実施例】
【００８４】
以下に、実施例および比較例を挙げて本発明を具体的に説明する。なお、ポリチオカーボネートポリチオールおよびポリチオカーボネートポリチオエーテルの物性は、下記の方法によりそれぞれ測定した。【００８５】
〔ポリチオカーボネートポリチオールの物性〕
１．メルカプト基価（ＳＨ価；ｍｇＫＯＨ／ｇ）：
１００ｍＬ（ミリリットル）サンプル瓶に試料を秤量し（重量はグラム単位で小数点以下４桁まで正確に読み取る）、無水酢酸-テトラヒドロフラン溶液（溶液１００ｍｌ中に無水酢酸４ｇを含む）５ｍＬと４-ジメチルアミノピリジン-テトラヒドロフラン溶液（溶液１００ｍＬ中に４-ジメチルアミノピリジン１ｇを含む）１０ｍＬを正確に加えて試料を完全に溶解させた後、室温で１時間放置し、次いで超純水１ｍＬを正確に加えて時々攪拌しながら室温で３０分放置して、０．２５Ｍ水酸化カリウム-エタノール溶液で滴定した（指示薬：フェノールフタレイン）。ＳＨ価は次式により算出した。【００８６】
ＳＨ価（ｍｇＫＯＨ／ｇ）＝１４．０２５×（Ｂ−Ａ）×ｆ／Ｓ
（但し、式中、Ｓは試料採取量（ｇ）、Ａは試料の滴定に要した０．２５Ｍ水酸化カリウム−エタノール溶液の量（ｍＬ）、Ｂは空試験に要した０．２５Ｍ水酸化カリウム−エタノール溶液の量（ｍＬ）、ｆは０．２５Ｍ水酸化カリウム−エタノール溶液のファクターを表す。）【００８７】
２．数平均分子量（Ｍｎ）：次式により算出した。
Ｍｎ＝１１２２００／ＳＨ価【００８８】
３．酸価（ｍｇＫＯＨ／ｇ）：試料をトルエン−エタノール溶液（等容混合溶液）２００ｍＬに溶解して０．１Ｍ水酸化カリウム−エタノール溶液で滴定した（指示薬：フェノールフタレイン）。酸価は次式により算出した。
酸価（ｍｇＫＯＨ／ｇ）＝５．６１（Ｃ−Ｄ）ｆ’／Ｓ’
（但し、式中、Ｓ’は試料採取量（ｇ）、Ｃは試料の滴定に要した０．１Ｍ水酸化カリウム−エタノール溶液の量（ｍｌ）、Ｄは空試験に要した０．１Ｍ水酸化カリウム−エタノール溶液の量（ｍｌ）、ｆ’は０．１Ｍ水酸化カリウム−エタノール溶液のファクターを表す。）【００８９】
４．融点（℃）および結晶化温度（℃）：示差走査熱量計（島津製作所製；ＤＳＣ−５０）を使用して、窒素ガス雰囲気中、−１００〜１００℃の範囲にて、昇温速度１０℃／分、降温速度１０℃／分で測定した。【００９０】
５．粘度（ｍＰａ・ｓｅｃ）：Ｅ型回転粘度計（ブルックフィールド製；プログラマブルデジタル粘度計ＤＶ−ＩＩ＋）を用いて１００℃で測定した。【００９１】
６．色相（ＡＰＨＡ）：ＪＩＳ−Ｋ１５５７に準拠して測定した。【００９２】
７．末端基におけるアリールオキシ基の割合（％）：１Ｈ−ＮＭＲの積分値から全末端基に対するフェノキシ基の割合（モル基準）を求めた。【００９３】
８．チオエーテル構造（脱ＣＯＳ反応により生成する）の割合（％）：１Ｈ−ＮＭＲの積分値から残存チオカーボネート構造と脱ＣＯＳ反応で生成したチオエーテル構造の合計量（モル）を求め、この合計量に対する当該チオエーテル構造の割合（モル基準）を求めた。【００９４】
９．残存触媒量（ｐｐｍ；重量基準）：ポリチオカーボネートポリチオールの３０重量％クロロホルム溶液を調整し、同容量の水で該溶液中のテトラブチルアンモニウムヒドロキシドを抽出して高速液体クロマトグラフィーにより測定した。【００９５】
〔ポリチオカーボネートポリチオエーテルの物性〕
１．屈折率（ｎｅ）：屈折率計（アタゴ製アッベ屈折率計；ＭＲ−０４）を使用して、ｅ線（λ＝５４６ｎｍ）を照射したときの屈折率を測定した。【００９６】
２．アッベ数（νｅ）：上記屈折率計を使用し、ｅ線（λ＝５４６ｎｍ）、Ｆ’線（λ＝４８０ｎｍ）、Ｃ’線（λ＝６４４ｎｍ）を照射したときの屈折率（ｎｅ、ｎＦ’、ｎＣ’）をそれぞれ測定して、次式により算出した。【００９７】
νｅ＝（ｎｅ−１）／（ｎＦ’−ｎＣ’）【００９８】
３．曲げ特性：ＪＩＳ−Ｋ７１７１に準拠して、三点曲げ試験機（オリエンテック製；テンシロンＵＣＴ−５Ｔ）を用いて、２３℃、５０％ＲＨにおいて測定し、曲げ弾性率、曲げ強度、および曲げ破壊ひずみを求めた。試験片の大きさは幅２５ｍｍ、長さ４０ｍｍ、厚さ１ｍｍとし、支持台間距離を３２ｍｍ、圧子および支持台の半径をそれぞれ５．０ｍｍおよび２．０ｍｍとした。【００９９】
４．ガラス転移温度（Ｔｇ；℃）：示差走査熱量計（Ｐｅｒｋｉｎ  Ｅｌｍｅｒ製；ＰＹＲＩＳ  Ｄｉａｍｏｎｄ  ＤＳＣ）を使用して、窒素ガス雰囲気中、−１００℃〜２５０℃の範囲にて、昇温速度１０℃／分、降温速度１０℃／分で測定した。【０１００】
＜実施例１＞
〔ビス（β−エピチオプロピル）エーテルの製造〕
Ｅｕｒｏｐｅａｎ  Ｊｏｒｎａｌ  ｏｆ  Ｏｒｇａｎｉｃ  Ｃｈｅｍｉｓｔｒｙ，２００１，８７５に従い、３−エポキシプロピルオキシプロペンを原料に用いてビス（β−エポキシプロピル）エーテルを製造し、特開２０００−３３６０８７に従い、ビス（β−エポキシプロピル）エーテルを原料に用いてビス（β−エピチオプロピル）エーテルを製造した。【０１０１】
〔ポリチオカーボネートポリチオールの製造〕
撹拌機、温度計、蒸留塔（分留管、還流ヘッド、コンデンサーを塔頂部に備える）を設置した内容積５００ｍＬ（ミリリットル）のガラス製反応器に、１，６−ヘキサンジチオール９０．１ｇ（０．５９９モル）、ビス（２−メルカプトエチル）スルフィド７７．２ｇ（０．５００モル）、ジフェニルカーボネート１５５ｇ（０．７２５モル）、および１０重量％テトラブチルアンモニウムヒドロキシド−メタノール溶液（触媒）０．８６１ｇ（０．３３２ミリモル）を仕込み、２００ｍｍＨｇ（２７ｋＰａ）、１６０℃で還流させながら１時間保持した。次いで、フェノールを留去しながら、６時間かけて５０ｍｍＨｇまで徐々に減圧した後、フェノールが留出しなくなったところで圧力を３０ｍｍＨｇ（４．０ｋＰａ）から１５ｍｍＨｇ（２．０ｋＰａ）まで３時間かけて徐々に減圧し、フェノールと１，６−ヘキサンジチオールおよびビス（２−メルカプトエチル）スルフィドの混合物を留出させながら反応させて、目的のポリチオカーボネートポリチオールを得た。【０１０２】
このポリチオカーボネートポリチオールに前記触媒と等モルのｐ−トルエンスルホン酸１水和物を加え、１３０℃で２時間撹拌して触媒を不活性化させた。次いで、塩化メチレン４３０ｇを添加してポリチオカーボネートポリチオールを溶解させ、その溶液を同量の水で３回洗浄した後、無水硫酸マグネシウムで乾燥し、固形物を濾過して除き、塩化メチレンを留去した。最終的に得られたポリチオカーボネートポリチオール（Ａ）の物性を表１に示す。
〔ポリチオカーボネートポリチオエーテルの製造〕
撹拌子を装着した内容積３０ｍＬのガラス製反応器中で、ポリチオカーボネートポリチオール（Ａ）０．９１４ｇ（１．７２ミリモル）をビス（β−エピチオプロピル）エーテル８．４７ｇ（５２．２ミリモル）に室温（２５℃）で完全に溶解させ、この温度でＮ，Ｎ−ジメチルシクロヘキシルアミン０．０１７ｇを添加して２時間反応させた。厚さ１ｍｍのシリコンゴムスペーサーを２枚のガラス板で挟んだ型の中に反応液を流し込み、室温（２５℃）で１２時間放置した。これを３０℃から１００℃まで２７時間かけて昇温し、得られた重合硬化物を離型した。得られたポリチオカーボネートポリチオエーテル（Ｉ）の組成を表２に記す。【０１０３】
ポリチオカーボネートポリチオエーテル（Ｉ）を所定の大きさに切断して、光学物性および力学物性を測定した。その結果を表３に記す。【０１０４】
＜実施例２＞
〔ポリチオカーボネートポリチオエーテルの製造〕
実施例１と同様の反応器中で、ポリチオカーボネートポリチオール（Ａ）０．６８０ｇ（１．２８ミリモル）およびビス（２−メルカプトエチルスルフィド）０．０８４７ｇ（０．５４９ミリモル）をビス（β−エピチオプロピル）エーテル８．２４ｇ（５０．８ミリモル）に室温（２５℃）で完全に溶解させ、この温度でＮ，Ｎ−ジメチルシクロヘキシルアミン０．０３１ｇを添加して２時間反応させた。実施例１と同様にして、目的のポリチオカーボネートポリチオエーテル（II）を得た。ポリチオカーボネートポリチオエーテル（II）について、組成を表２に記し、光学物性および力学物性を表３に記す。【０１０５】
＜実施例３＞
〔ポリチオカーボネートポリチオールの製造〕
実施例１と同様の反応器に、１，６−ヘキサンジチオール１０５ｇ（０．７００モル）、ビス（２−メルカプトエチルスルフィド）６１．７ｇ（０．４００モル）、ジフェニルカーボネート１５５ｇ（０．７２５モル）、および１０重量％テトラブチルアンモニウムヒドロキシド−メタノール溶液（触媒）０．８６１ｇ（０．３３２ミリモル）を仕込み、得られた混合液に実施例１と同様の操作を施すことによって、フェノールと１，６−ヘキサンジチオールおよびビス（２−メルカプトエチル）スルフィドの混合物を留出させた。引き続き、７〜５ｍｍＨｇ（０．９３〜０．６７ｋＰａ）で３時間かけて１，６−ヘキサンジチオールおよびビス（２−メルカプトエチル）スルフィドの混合物を留出させながら反応させ、目的のポリチオカーボネートポリチオールを得た。【０１０６】
次いで、実施例１と同様に、触媒の不活性化、塩化メチレン添加、水洗、乾燥、濾過、塩化メチレン留去を行った。最終的に得られたポリチオカーボネートポリチオール（Ｂ）の物性を表１に示す。【０１０７】
〔ポリチオカーボネートポリチオエーテルの製造〕
実施例１と同様の反応器中で、ポリチオカーボネートポリチオール（Ｂ）０．９９０ｇ（０．５２３ミリモル）をビス（β−エピチオプロピル）エーテル８．２４ｇ（５０．８ミリモル）に室温（２５℃）で完全に溶解させ、この温度でＮ，Ｎ−ジメチルシクロヘキシルアミン０．０３１ｇを添加して２時間反応させた。実施例１と同様にして、目的のポリチオカーボネートポリチオエーテル（III）を得た。ポリチオカーボネートポリチオエーテル（III）について、組成を表２に記し、光学物性および力学物性を表３に記す。【０１０８】
＜実施例４＞
〔ポリチオカーボネートポリチオエーテルの製造〕
実施例１と同様の反応器中で、ポリチオカーボネートポリチオール（Ｂ）２．６１ｇ（１．３８ミリモル）をビス（β−エピチオプロピル）エーテル６．４５ｇ（３９．７ミリモル）に室温（２５℃）で完全に溶解させ、この温度でＮ，Ｎ−ジメチルシクロヘキシルアミン０．０３４ｇを添加して２時間反応させた。実施例１と同様にして、目的のポリチオカーボネートポリチオエーテル（IV）を得た。ポリチオカーボネートポリチオエーテル（IV）について、組成を表２に記し、光学物性および力学物性を表３に記す。【０１０９】
＜実施例５＞
〔ポリチオカーボネートポリチオールの製造〕
実施例１と同様の反応器に、１，６−ヘキサンジチオール９３．４ｇ（０．６２２モル）、３−メチル−１，５−ペンタンジチオール９３．４ｇ（０．６２２モル）、ジフェニルカーボネート１８２ｇ（０．８５０モル）、および１０重量％テトラブチルアンモニウムヒドロキシド−メタノール溶液（触媒）３．０７ｇ（１．１８ミリモル）を仕込み、得られた混合液に実施例１と同様の操作を施すことによって、フェノールと１，６−ヘキサンジチオールおよび３−メチル−１，５−ペンタンジチオールの混合物を留出させながら反応させ、目的のポリチオカーボネートポリチオールを得た。【０１１０】
次いで、実施例１と同様に、触媒の不活性化、塩化メチレン添加、水洗、乾燥、濾過、塩化メチレン留去を行った。最終的に得られたポリチオカーボネートポリチオール（Ｃ）の物性を表１に示す。【０１１１】
〔ポリチオカーボネートポリチオエーテルの製造〕
実施例１と同様の反応器中で、ポリチオカーボネートポリチオール（Ｃ）０．９２６ｇ（１．４３ミリモル）をビス（β−エピチオプロピル）エーテル８．２４ｇ（５０．８ミリモル）に室温（２５℃）で完全に溶解させ、この温度でＮ，Ｎ−ジメチルシクロヘキシルアミン０．０３１ｇを添加して２時間反応させた。実施例１と同様にして、目的のポリチオカーボネートポリチオエーテル（Ｖ）を得た。ポリチオカーボネートポリチオエーテル（Ｖ）について、組成を表２に記し、光学物性および力学物性を表３に記す。【０１１２】
＜実施例６＞
〔ポリチオカーボネートポリチオールの製造〕
実施例１と同様の反応器に、１，６−ヘキサンジチオール１１４ｇ（０．７６１モル）、１，４−ビス（メルカプトメチル）シクロヘキサン７６．７ｇ（０．４３５モル）、ジフェニルカーボネート１６０ｇ（０．７４７モル）、および１０重量％テトラブチルアンモニウムヒドロキシド−メタノール溶液（触媒）０．９０８ｇ（０．３５０ミリモル）を仕込み、得られた混合液に実施例１と同様の操作を施すことによって、フェノールと１，６−ヘキサンジチオールおよび１，４−ビス（メルカプトメチル）シクロヘキサンの混合物を留出させながら反応させ、目的のポリチオカーボネートポリチオールを得た。【０１１３】
次いで、実施例１と同様に、触媒の不活性化、塩化メチレン添加、水洗、乾燥、濾過、塩化メチレン留去を行った。最終的に得られたポリチオカーボネートポリチオール（Ｄ）の物性を表１に示す。【０１１４】
〔ポリチオカーボネートポリチオエーテルの製造〕
実施例１と同様の反応器中で、ポリチオカーボネートポリチオール（Ｄ）０．９１９ｇ（１．７１ミリモル）をビス（β−エピチオプロピル）エーテル８．２３ｇ（５０．７ミリモル）に室温（２５℃）で完全に溶解させ、この温度でＮ，Ｎ−ジメチルシクロヘキシルアミン０．０３３ｇを添加して２時間反応させた。実施例１と同様にして、目的のポリチオカーボネートポリチオエーテル（VI）を得た。ポリチオカーボネートポリチオエーテル（VI）について、組成を表２に記し、光学物性および力学物性を表３に記す。【０１１５】
＜実施例７＞
〔ポリチオカーボネートポリチオールの製造〕
実施例１と同様の反応器に、１，６−ヘキサンジチオール４９．８ｇ（０．３３１モル）、２，５−ビス（メルカプトメチル）−１，４−ジチアン４０．２ｇ（０．１８９モル）、ジフェニルカーボネート６７．５ｇ（０．３１５モル）、および１０重量％テトラブチルアンモニウムヒドロキシド−メタノール溶液（触媒）０．４２３ｇ（０．１６３ミリモル）を仕込み、得られた混合液に実施例１と同様の操作を施すことによって、フェノールと１，６−ヘキサンジチオールおよび２，５−ビス（メルカプトメチル）−１，４−ジチアンの混合物を留出させながら反応させ、目的のポリチオカーボネートポリチオールを得た。【０１１６】
次いで、実施例１と同様に、触媒の不活性化、塩化メチレン添加、水洗、乾燥、濾過、塩化メチレン留去を行った。最終的に得られたポリチオカーボネートポリチオール（Ｅ）の物性を表１に示す。【０１１７】
〔ポリチオカーボネートポリチオエーテルの製造〕
実施例１と同様の反応器中で、ポリチオカーボネートポリチオール（Ｅ）０．９０１ｇ（１．５７ミリモル）をビス（β−エピチオプロピル）エーテル８．２４ｇ（５０．８ミリモル）に室温（２５℃）で完全に溶解させ、この温度でＮ，Ｎ−ジメチルシクロヘキシルアミン０．０３１ｇを添加して２時間反応させた。実施例１と同様にして、目的のポリチオカーボネートポリチオエーテル（VII）を得た。ポリチオカーボネートポリチオエーテル（VII）について、組成を表２に記し、光学物性および力学物性を表３に記す。【０１１８】
＜比較例１＞
〔ポリチオエーテルの製造〕
撹拌子を装着した内容積３０ｍＬのガラス製反応器中で、ビス（２−メルカプトエチル）スルフィド０．２８６ｇ（１．８５ミリモル）をビス（β−エピチオプロピル）エーテル８．７７ｇ（５４．１ミリモル）に室温（２５℃）で完全に溶解させ、この温度でＮ，Ｎ−ジメチルシクロヘキシルアミン０．００８７ｇを添加して２時間反応させた。厚さ１ｍｍのシリコンゴムスペーサーを２枚のガラス板で挟んだ型の中に反応液を流し込み、室温（２５℃）で１２時間放置した。これを３０℃から１００℃まで２７時間かけて昇温した後で重合硬化物を離型した。得られたポリチオエーテル（VIII）について、組成を表２に記し、光学物性および力学物性を表３に記す。【０１１９】
＜比較例２＞
〔ポリチオエーテルの製造〕
比較例１と同様の反応器中で、ビス（２−メルカプトエチル）スルフィド０．９３４ｇ（６．０５ミリモル）をビス（β−エピチオプロピル）エーテル８．３０ｇ（５１．２ミリモル）に室温（２５℃）で完全に溶解させ、この温度でＮ，Ｎ−ジメチルシクロヘキシルアミン０．０３４６ｇを添加して２時間反応させた。比較例１と同様にして、ポリチオエーテル（IX）を得た。ポリチオエーテル（IX）について、組成を表２に記し、光学物性および力学物性を表３に記す。【０１２０】
＜実施例８＞
〔２，５−ビス（β−エピチオプロピルチオメチル）−１，４−ジチアンの製造〕
特開平９−２５５７８１に従って、２，５−ビス（β−エピチオプロピルチオメチル）−１，４−ジチアンを製造した。【０１２１】
〔ポリチオカーボネートポリチオエーテルの製造〕
実施例１と同様の反応器中で、ポリチオカーボネートポリチオール（Ａ）０．９３０ｇ（１．７５ミリモル）および２，５−ビス（β−エピチオプロピルチオメチル）−１，４−ジチアン３．３０ｇ（９．２７ミリモル）をビス（β−エピチオプロピル）エーテル５．０７ｇ（３１．２ミリモル）に室温（２５℃）で完全に溶解させ、この温度でＮ，Ｎ−ジメチルシクロヘキシルアミン０．０１７ｇを添加して２時間反応させた。実施例１と同様にして、目的のポリチオカーボネートポリチオエーテル（Ｘ）を得た。ポリチオカーボネートポリチオエーテル（Ｘ）について、組成を表２に記し、光学物性および力学物性を表３に記す。【０１２２】
＜実施例９＞
〔１，２−ビス（β−エピチオプロピオキシ）エタンの製造〕
公知の方法により、１，２−ビス（β−エポキシプロピオキシ）エタンから１，２−ビス（β−エピチオプロピオキシ）エタンを製造した。【０１２３】
〔ポリチオカーボネートポリチオエーテルの製造〕
実施例１と同様の反応器中で、ポリチオカーボネートポリチオール（Ａ）１．８０ｇ（３．３９ミリモル）を１，２−ビス（β−エピチオプロピオキシ）エタン１６．４ｇ（７９．３ミリモル）に室温（２５℃）で完全に溶解させ、この温度でＮ，Ｎ−ジメチルシクロヘキシルアミン０．０３３ｇを添加して２時間反応させた。実施例１と同様にして、目的のポリチオカーボネートポリチオエーテル（XI）を得た。ポリチオカーボネートポリチオエーテル（XI）について、組成を表２に記し、光学物性および力学物性を表３に記す。【０１２４】
＜比較例３＞
〔ポリチオエーテルの製造〕
比較例１と同様の反応器中で、ビス（２−メルカプトエチル）スルフィド０．２６６ｇ（１．７３ミリモル）を１，２−ビス（β−エピチオプロピオキシ）エタン８．７５ｇ（４２．４ミリモル）に室温（２５℃）で完全に溶解させ、この温度でＮ，Ｎ−ジメチルシクロヘキシルアミン０．０３３ｇを添加して２時間反応させた。比較例１と同様にして、目的のポリチオエーテル（XII）を得た。ポリチオエーテル（XII）について、組成を表２に記し、光学物性および力学物性を表３に記す。【０１２５】
＜実施例１０＞
〔ビス（β−エピチオプロピル）スルフィドの製造〕
公知の方法により、β−エポキシプロピルクロリドをメルカプトナトリウムによりビス（β−エポキシプロピル）スルフィドとし、チオ尿素を用いてビス（β−エピチオプロピル）スルフィドを製造した。【０１２６】
〔ポリチオカーボネートポリチオエーテルの製造〕
実施例１と同様の反応器中で、ポリチオカーボネートポリチオール（Ａ）１．０１ｇ（１．９１ミリモル）をビス（β−エピチオプロピル）スルフィド８．０３ｇ（４５．０ミリモル）に室温（２５℃）で完全に溶解させ、この温度でＮ，Ｎ−ジメチルシクロヘキシルアミン０．０１６ｇを添加して１時間反応させた。実施例１と同様にして、目的のポリチオカーボネートポリチオエーテル（XIII）を得た。ポリチオカーボネートポリチオエーテル（XIII）について、組成を表２に記し、光学物性および力学物性を表３に記す。【０１２７】
＜比較例４＞
〔ポリチオエーテルの製造〕
実施例１と同様の反応器中で、ビス（２−メルカプトエチル）スルフィド０．２８７ｇ（１．８６ミリモル）をビス（β−エピチオプロピル）スルフィド８．７２ｇ（４８．９ミリモル）に室温（２５℃）で完全に溶解させ、この温度でＮ，Ｎ−ジメチルシクロヘキシルアミン０．０１６ｇを添加して１時間反応させた。比較例１と同様にして、目的のポリチオエーテル（XIV）を得た。ポリチオエーテル（XIV）について、組成を表２に記し、光学物性および力学物性を表３に記す。【０１２８】
＜実施例１１＞
〔ビス（β−エピチオプロピル）ジスルフィドの製造〕
特開２０００−２８１７８７号公報に従い、ビス（β−エピチオプロピル）ジスルフィドを製造した。【０１２９】
〔ポリチオカーボネートポリチオエーテルの製造〕
実施例１と同様の反応器中で、ポリチオカーボネートポリチオール（Ａ）１．００ｇ（１．８８ミリモル）をビス（β−エピチオプロピル）ジスルフィド８．２３ｇ（３９．１ミリモル）に室温（２５℃）で完全に溶解させ、この温度でＮ，Ｎ−ジメチルシクロヘキシルアミン０．０１６ｇを添加して１時間反応させた。実施例１と同様にして、目的のポリチオカーボネートポリチオエーテル（XV）を得た。ポリチオカーボネートポリチオエーテル（XV）について、組成を表２に記し、光学物性および力学物性を表３に記す。【０１３０】
＜比較例５＞
〔ポリチオエーテルの製造〕
比較例１と同様の反応器中で、ビス（２−メルカプトエチル）スルフィド０．２９７ｇ（１．９２ミリモル）をビス（β−エピチオプロピル）ジスルフィド８．７７ｇ（４１．７ミリモル）に室温（２５℃）で完全に溶解させ、この温度でＮ，Ｎ−ジメチルシクロヘキシルアミン０．０１６ｇを添加して１時間反応させた。比較例１と同様にして、ポリチオエーテル（XVI）を得た。ポリチオエーテル（XVI）について、組成を表２に記し、光学物性および力学物性を表３に記す。【０１３１】
＜実施例１２＞
〔ポリチオカーボネートポリチオールの製造〕
実施例１と同様の反応器に、１，６−ヘキサンジチオール１５．０ｇ（０．０９９５モル）、ビス（２−メルカプトエチル）スルフィド７６．６ｇ（０．４９６モル）、１，４−ビス（メルカプトメチル）シクロヘキサン８７．６ｇ（０．４９７モル）、ジフェニルカーボネート１４２ｇ（０．６６２モル）、および１０重量％テトラブチルアンモニウムヒドロキシド−メタノール溶液（触媒）０．８８０ｇ（０．３３９ミリモル）を仕込み、得られた混合液に実施例１と同様の操作を施すことによって、フェノールと１，６−ヘキサンジチオール、ビス（２−メルカプトエチル）スルフィドおよび１，４−ビス（メルカプトメチル）シクロヘキサンの混合物を留去させながら反応させ、目的のポリチオカーボネートポリチオールを得た。【０１３２】
次いで、実施例１と同様に、触媒の不活性化、塩化メチレン添加、水洗、乾燥、濾過、塩化メチレン留去を行った。最終的に得られたポリチオカーボネートポリチオール（Ｆ）の物性を表１に示す。【０１３３】
〔ポリチオカーボネートポリチオエーテルの製造〕
実施例１と同様の反応器中で、ポリチオカーボネートポリチオール（Ｆ）１．７２ｇ（３．５４ミリモル）をビス（β−エピチオプロピル）エーテル１５．５ｇ（９５．６ミリモル）に室温（２５℃）で完全に溶解させ、この温度でＮ，Ｎ−ジメチルシクロヘキシルアミン０．０３４ｇを添加して２時間反応させた。実施例１と同様にして、目的のポリチオカーボネートポリチオエーテル（XVII）を得た。ポリチオカーボネートポリチオエーテル(XVII）について、組成を表２に記し、光学物性および力学物性を表３に記す。【０１３４】
＜実施例１３＞
〔ポリチオカーボネートポリチオールの製造〕
実施例１と同様の反応器に、１，６−ヘキサンジチオール３３．３ｇ（０．２２２モル）、ビス（２−メルカプトエチル）スルフィド２９．２ｇ（０．１８９モル）、１，８−メルカプト−４−メルカプトメチル−３，６−チアオクタン２４．６ｇ（０．０９４３モル）、ジフェニルカーボネート６８．０ｇ（０．３２１モル）、および１０重量％テトラブチルアンモニウムヒドロキシド−メタノール溶液（触媒）０．４３８ｇ（０．１６９ミリモル）を仕込み、得られた混合液に実施例１と同様の操作を施すことによって、フェノールと１，６−ヘキサンジチオール、ビス（２−メルカプトエチル）スルフィドおよび１，８−メルカプト−４−メルカプトメチル−３，６−チアオクタンの混合物を留去させながら反応させ、目的のポリチオカーボネートポリチオールを得た。【０１３５】
次いで、実施例１と同様に、触媒の不活性化、塩化メチレン添加、水洗、乾燥、濾過、塩化メチレン留去を行った。最終的に得られたポリチオカーボネートポリチオール（Ｇ）の物性を表１に示す。【０１３６】
〔ポリチオカーボネートポリチオエーテルの製造〕
実施例１と同様の反応器中で、ポリチオカーボネートポリチオール（Ｇ）０．９２１ｇ（１．７５ミリモル）をビス（β−エピチオプロピル）エーテル８．２０ｇ（５０．６ミリモル）に室温（２５℃）で完全に溶解させ、この温度でＮ，Ｎ−ジメチルシクロヘキシルアミン０．０３３ｇを添加して２時間反応させた。実施例１と同様にして、目的のポリチオカーボネートポリチオエーテル（XVIII）を得た。ポリチオカーボネートポリチオエーテル（XVIII）について、組成を表２に記し、光学物性および力学物性を表３に記す。【０１３７】
【表１】
0005233282.tif 000008
【０１３８】
【表２】
0005233282.tif 000009
【０１３９】
【表３】
0005233282.tif 000010
【産業上の利用可能性】
【０１４０】
本発明の重合性組成物を硬化して得られるポリチオカーボネートポリチオエーテルは、高屈折率で低分散を示すという優れた光学的特性、および曲げに対する高い歪量と高いガラス転移温度を持つという力学的性能を有し、プラスチックレンズ、プリズム、光ファイバー、情報記憶用基盤、着色フィルター、赤外線吸収フィルター、光学フィルム、接着剤などの光学材料への利用が期待できる。